(57)【特許請求の範囲】
【請求項１】
略中央に開口部が形成された電解槽用陰極側ガスケットであって、
前記電解槽用陰極側ガスケットの内部に、ポリエチレンテレフタレートを含む補強芯材を有し、
前記電解槽用陰極側ガスケットは、略中央に開口部が形成されたガスケット本体と、前記ガスケット本体の表面の少なくとも一部を覆う被覆材と、を有し、
前記被覆材は、前記ガスケット本体の前記開口部側にはみ出た飛出部を有する、電解槽用陰極側ガスケット。
【請求項２】
前記被覆材は、フッ素樹脂を含む、請求項１に記載の電解槽用陰極側ガスケット。
【請求項３】
上面視、前記開口部は、長方形状であり、かつ、
前記飛出部は、前記開口部の少なくとも１つの長辺からはみ出ている、請求項１又は２に記載の電解槽用陰極側ガスケット。
【請求項４】
上面視、前記飛出部のはみ出し幅が、５〜５０ｍｍである、請求項１〜３のいずれか一項に記載の電解槽用陰極側ガスケット。
【請求項５】
前記電解槽用陰極側ガスケットは、その内部に、ステンレス鋼（ＳＵＳ）を含む副芯材をさらに有する、請求項１〜４のいずれか一項に記載の電解槽用陰極側ガスケット。
【請求項６】
イオン交換膜と、
陽極室を構成する陽極室枠と、
陰極室を構成する陰極室枠と、
前記イオン交換膜と陽極室枠との間に配置された、電解槽用陽極側ガスケットと、
前記イオン交換膜と陰極室枠との間に配置された、請求項１〜５のいずれか一項に記載の電解槽用陰極側ガスケットと、
を備える、電解槽。
【発明の詳細な説明】
【技術分野】
【０００１】
本発明は、電解槽用陰極側ガスケット及び電解槽に関する。
【背景技術】
【０００２】
食塩水等のアルカリ金属塩化物水溶液を用いた電気分解（以下、「電解」という。）では、イオン交換膜法が用いられている。イオン交換膜法は、イオン交換膜を備えた電解槽を用いるものである。電解槽としては、陰極を取り付けた陰極室枠と、陽極を取り付けた陽極室枠とを、イオン交換膜とガスケットを介して密着させ、油圧等を利用して締め付けるフィルタープレス型電解槽が一般的に用いられている。
【０００３】
イオン交換膜法は、食塩等の塩化アルカリを原料にして、高濃度のアルカリ金属水酸化物、塩素ガス、水素ガス等を生産する。そのため、電解槽から電解液やこれらのガスが漏れることは、爆発火災の発生の危険があるだけでなく環境面でも有害である。そこで、上記室枠とイオン交換膜との間にガスケットを介在させ、イオン交換膜とガスケットを締め付けることによって、電解により生成するアルカリ金属水酸化物、塩素ガス、水素ガス等が電解槽の外部に漏れることを防止する。ガスケットとしては、ゴム製シートを成形加工したゴム製のガスケットが多く用いられている。
【０００４】
特許文献１では、イオン交換膜の破断を防止するために補強芯材（補強布）で裏打ちしたゴム製ガスケットが開示されている。特許文献２では、陰極側ガスケットからの局所的溶出を防止するため、フッ素系樹脂シートで被覆した陰極側ガスケットが開示されている。
【先行技術文献】
【特許文献】
【０００５】
【特許文献１】特開昭５５−１６４０８８号公報
【特許文献２】特開２０１１−００６７６７号公報
【発明の概要】
【発明が解決しようとする課題】
【０００６】
しかし、上記のようなゴム製のガスケットは、吸湿により伸びる性質があるため、電解槽の枠寸よりも大きく伸びてしまうと、もとの大きさに縮ませることが困難となり、装着できなくなる。そこで、吸湿による伸びを考慮して、ガスケットは小さめに設計されている。そのため、ガスケットを電解槽に装着する前には、電解槽の枠寸に合わせるためのサイジングが必要となる。しかし、このようなサイジングを行うことについては、ガスケット装着時の作業効率が悪くなること、サイジングによりガスケットの寸法が安定しないため装着時の位置決め等が難しく、室枠への正確な装着が難しくなること等の問題がある。
【０００７】
本発明は、上記事情に鑑みなされたものであり、吸湿あるいは乾燥した場合であっても、寸法安定性に優れる、電解槽用陰極側ガスケットを提供することを目的とする。
【課題を解決するための手段】
【０００８】
本発明者らは、鋭意研究を重ねた結果、ガスケットの内部に、ポリエチレンテレフタレートを含む補強芯材を配置した電解槽用陰極側ガスケットとすることで、上記課題を解決できることを見出し、本発明を完成させるに至った。
【０００９】
すなわち、本発明は、以下のとおりである。
〔１〕
略中央に開口部が形成された電解槽用陰極側ガスケットであって、
前記電解槽用陰極側ガスケットの内部に、ポリエチレンテレフタレートを含む補強芯材を有する、電解槽用陰極側ガスケット。
〔２〕
前記電解槽用陰極側ガスケットは、略中央に開口部が形成されたガスケット本体と、前記ガスケット本体の表面の少なくとも一部を覆う被覆材と、を有し、
前記被覆材は、前記ガスケット本体の前記開口部側にはみ出た飛出部を有する、〔１〕に記載の電解槽用陰極側ガスケット。
〔３〕
前記被覆材は、フッ素樹脂を含む、〔２〕に記載の電解槽用陰極側ガスケット。
〔４〕
上面視、前記開口部は、長方形状であり、かつ、
前記飛出部は、前記開口部の少なくとも１つの長辺からはみ出ている、〔２〕又は〔３〕に記載の電解槽用陰極側ガスケット。
〔５〕
上面視、前記飛出部のはみ出し幅が、５〜５０ｍｍである、〔２〕〜〔４〕のいずれか一項に記載の電解槽用陰極側ガスケット。
〔６〕
前記電解槽用陰極側ガスケットは、その内部に、ステンレス鋼（ＳＵＳ）を含む副芯材をさらに有する、〔１〕〜〔５〕のいずれか一項に記載の電解槽用陰極側ガスケット。
〔７〕
イオン交換膜と、
陽極室を構成する陽極室枠と、
陰極室を構成する陰極室枠と、
前記イオン交換膜と陽極室枠との間に配置された、電解槽用陽極側ガスケットと、
前記イオン交換膜と陰極室枠との間に配置された、〔１〕〜〔６〕のいずれか一項に記載の電解槽用陰極側ガスケットと、
を備える、電解槽。
〔８〕
イオン交換膜と、
陽極室を構成する陽極室枠と、
陰極室を構成する陰極室枠と、
前記イオン交換膜と陽極室枠との間に配置された、電解槽用陽極側ガスケットと、
前記イオン交換膜と陰極室枠との間に配置され、かつ、前記飛出部が電解槽の上方に位置するように配置された、〔２〕〜〔５〕のいずれか一項に記載の電解槽用陰極側ガスケットと、
を備える、電解槽。
【発明の効果】
【００１０】
本発明によれば、枠寸に近い寸法で製造可能であり、吸湿あるいは乾燥した場合であっても、寸法安定性に優れる、電解槽用陰極側ガスケットを提供することができる。
【図面の簡単な説明】
【００１１】
【図１】本実施形態に係る電解槽用陰極側ガスケットの第一実施形態の斜視図を示す。
【図２】図１のＸ−Ｘ´線に沿う断面図を示す。
【図３】本実施形態のガスケットの芯材の配置を説明するための概念図を示す。
【図４】第一実施形態の電解槽用陰極側ガスケットを電解槽に装着した時の上部断面図を示す。
【図５】本実施形態に係る電解槽用陰極側ガスケットの第二実施形態の斜視図を示す。
【図６】図５のＸ−Ｘ´線に沿う断面図を示す。
【図７】第二実施形態の電解槽用陰極側ガスケットを電解槽に装着した時の上部断面図を示す。
【発明を実施するための形態】
【００１２】
以下、本発明を実施するための形態（以下、単に「本実施形態」という。）について、必要に応じて図面を参照しつつ詳細に説明する。以下の本実施形態は、本発明を説明するための例示であり、本発明を以下の内容に限定する趣旨ではない。なお、同一要素には同一符号を付すこととし、重複する説明は省略する。また、図面の寸法比率は図示の比率に限られるものではない。そして、本発明は、その要旨の範囲内で適宜に変形して実施できる。さらに、本明細書において、「略」を付した用語は、当業者の技術常識の範囲内でその「略」を除いた用語の意味を示すものであり、「略」を除いた意味自体をも含むものとする。
【００１３】
本実施形態に係る電解槽用陰極側ガスケット（以下、単に「陰極側ガスケット」という。）は、略中央に開口部が形成された陰極側ガスケットであって、陰極側ガスケットの内部に、ポリエチレンテレフタレートを含む補強芯材を有する、陰極側ガスケットである。本実施形態の陰極側ガスケットは、吸湿あるいは乾燥した場合であっても、寸法安定性に優れる。そのため、本実施形態の陽極側ガスケットは吸湿による膨潤が少ないため、製造時においては、取り付ける枠寸（取り付け寸法）に近い寸法で製造可能である。そして、使用時においては、サイジング作業を省略することができ、かつ装着時の位置決めが容易となる。このように、本実施形態の陰極側ガスケットは、その製造や実用の観点からも優れた利点を有する。
【００１４】
陰極側ガスケットは、主に、イオン交換膜法に用いられる電解槽においてイオン交換膜と陰極室枠との間をシールするために用いられ、通常、電解セルの陰極室枠の表面に取り付けられる。
【００１５】
＜ガスケット本体＞
本実施形態において、ガスケット本体の材料は、特に限定されず、種々の材料で構成できるが、シール性が高い弾力性のある材料であることが好ましい。かかる観点から、ガスケット本体の硬度は、ＪＩＳ  Ｋ６３０１Ａに準拠したＨｓ（Ｈａｒｄｎｅｓｓ  ｓｐｒｉｎｇ）が６０°〜９０°であることが好ましい。
【００１６】
ガスケット本体の材料の具体例としては、天然ゴム、イソプレンゴム、スチレン・ブタジエンゴム、ブチルゴム、ブタジエンゴム、エチレン・プロピレンゴム（ＥＰＭゴム）、エチレン・プロピレン・ジエンゴム（ＥＰＤＭゴム）、クロロプレンゴム、シリコーンゴム、フッ素ゴム、アクリルゴム、多孔質ＰＴＦＥ（ポリテロラフルオロエチレン）等が挙げられる。それらの中でも、耐薬品性や硬度の観点から、エチレン・プロピレン・ジエンゴム（ＥＰＤＭゴム）、エチレン・プロピレンゴム（ＥＰＭゴム）、及びこれらの架橋体からなる１種であることが好ましい。架橋方法は、材料の種類に応じて、硫黄加硫、過酸化物架橋等の公知の方法を用いることができる。
【００１７】
電解槽の周縁部にガスケットを配置し、電解槽内の電解液やガスのリークを防止する。そのため、ガスケット本体には開口部が形成されている。通常、電解槽は上面視で長方形状であるため、ガスケットも長方形状の開口部を有する長方形状になっていることが好ましい。また、ガスケットの大きさは電解槽の大きさに合わせて調整している。
【００１８】
＜補強芯材＞
陰極側ガスケットの内部に配置されている補強芯材は、ポリエチレンテレフタレート（ＰＥＴ）を含む補強芯材（以下、「ＰＥＴ芯材」という場合がある。）である。陰極側ガスケットの内部に、吸湿性が少ないＰＥＴ芯材を補強芯材として配置することで、寸法安定性に優れた陰極側ガスケットとすることができる。その結果、例えば、電解槽の室枠に装着する際の位置決めが容易になる。
【００１９】
補強芯材はＰＥＴを含むものであればよく、好ましくはＰＥＴを主成分として含む芯材である。ここでいう「主成分」とは、芯材中の含有率が、５０質量％以上であることをいい、好ましくは７０質量％以上であり、より好ましくは９０質量％以上である。ＰＥＴを含むことにより、吸湿性が少なく、さらに、補強芯材の伸縮度を高くすることができるため、電解槽の室枠への装着が容易となる。
【００２０】
陰極側ガスケットは、上記補強芯材だけでなく、他の材料から構成される副芯材をさらに有していてもよい。副芯材の材料としては、例えば、ポリエステル系樹脂（但し、ＰＥＴを除く。）、ポリプロピレン系樹脂、ポリ塩化ビニル系樹脂、ビニリデン系樹脂、ベンゾエート系樹脂、ポリフッ化ビニリデン（ＰＶＤＦ）、ガラス、金属（鉄、ニッケル、ＳＵＳ（Ｓｔｅｅｌ  Ｕｓｅ  Ｓｔａｉｎｌｅｓｓ））等が挙げられる。それらの中でも、引っ張り強度の観点から、ＳＵＳが好ましい。さらに、アルカリ耐性の観点から、ＳＵＳ３０４がより好ましい。  副芯材は、ガスケット内周側から外周側に沿って配置され、補強芯材のＰＥＴと副芯材を平織りにして配置することが好ましい。
補強芯材の太さは、直径０．１ｍｍ〜１ｍｍであることが好ましい。
副芯材の太さは、直径０．１ｍｍ〜１ｍｍであることが好ましい。
【００２１】
副芯材の伸縮度は、上記ＰＥＴ芯材の伸縮度と異なることが好ましい。伸縮度が低い芯材と、伸縮度が高い芯材を併用することによって、陰極側ガスケットに一層優れた伸縮性を付与することができる。ここでいう伸縮度とは、一定荷重をかけたときの伸び率を意味する。ガスケットを装着するときにガスケット長さを微調整できる力は２ｋｇｆ程度であることから、本実施形態において、伸縮度は、２ｋｇｆの荷重をかけたときの伸び率である。
【００２２】
ガスケットや電解槽には少なからず寸法公差や製作公差等があるが、伸縮性に優れた陰極側ガスケットであれば、このような公差を吸収することができるため、電解セルの室枠（陽極室枠・陰極室枠）等の形状に追従することができ、かつ、シール性も向上させることができる。このような観点から、補強芯材としては、ガスケットの周縁に沿ってＰＥＴ芯材を補強芯材（伸縮度が高い芯材）として配置し、かつ、ガスケット内周側から外周側に向けてＳＵＳ芯材（伸縮度が低い芯材）を副芯材として配置することが好ましい。
【００２３】
＜被覆材＞
本実施形態の陰極側ガスケットは、ガスケット本体の表面の一部を被覆材によって保護してもよい。例えば、略中央に開口部が形成されたガスケット本体と、ガスケット本体の表面の少なくとも一部を覆う被覆材と、を有し、ガスケット本体の内部に補強芯材（さらには副芯材）が配置されているものであってもよい。電解液等に対する耐薬品性等の観点から、ガスケット本体の表面の少なくとも一部が被覆材によって覆われていることが好ましい。
【００２４】
そして、被覆材は、ガスケット本体の開口部側にはみ出た飛出部を有することがより好ましい。この場合、被覆材は、ガスケット本体の内周端部の少なくとも一部を被覆し、そこから開口部側の空間に向かってはみ出した構成を取ることができる。
【００２５】
被覆材（及び飛出部）の材料としては、フッ素樹脂を含むことが好ましい。被覆材の材料として用いられるフッ素樹脂としては、より好ましくは、四フッ化エチレン（ＰＴＦＥ）、四フッ化エチレン・パーフルオロアルキルビニルエーテル共重合体（ＰＦＡ）、四フッ化エチレン・六フッ化プロピレン共重合体（ＦＥＰ）、及びフッ化ビニリデン（ＰＶＤＦ）からなる群より選ばれるいずれか１種である。それらの中でも、耐食性の観点から、ＰＴＦＥ、ＰＦＡがさらに好ましい。
【００２６】
被覆材の飛出部は、被覆材の他の部位と異なる部材であってもよいが、同じ部材であることが好ましい。
【００２７】
被覆材の厚さは、特に限定されないが、優れたシール性を維持しながら、かつ次亜塩素酸イオン等による耐食性を得る観点から、３００μｍ以下であることが好ましい。
【００２８】
また、上面視、開口部は、長方形状であり、かつ、飛出部は、開口部の少なくとも１つの長辺からはみ出ていることが好ましい。開口部周縁付近の中でも、長辺付近においては、陽極側で発生した塩素ガスが留まりやすく、この状態が長く続くと、イオン交換膜中で塩素と苛性ソーダが反応し、塩の析出によるイオン交換膜の損傷が起こり得る。そのため、その部分に飛出部を設けることで、苛性ソーダの浸透を防止し、イオン交換膜の損傷を防止することができる。
【００２９】
飛出部のはみ出し幅は、５〜５０ｍｍであることが好ましく、１０〜３０ｍｍであることがより好ましい。ここでいうはみ出し幅とは、ガスケット本体から飛出部が飛び出している距離をいう。はみ出し幅が５ｍｍ以上であることにより、イオン交換膜の損傷を効果的に防止でき、５０ｍｍ以下であることにより、飛出部が非通電面となることによる電圧上昇を最小限に留めることができる。
【００３０】
以下、図面を用いて、本実施形態の電解槽用陰極側ガスケットについて説明する。
図１は、本実施形態に係る電解槽用陰極側ガスケットの第一実施形態の斜視図を示す。図２は、図１のＸ−Ｘ´線に沿う断面図を示す。図３は、本実施形態のガスケットの芯材の配置を説明するための概念図を示す。図４は、第一実施形態の電解槽用陰極側ガスケットを電解槽に装着した時の上部断面図を示す。
【００３１】
図１及び図２に示す陰極側ガスケット１は、その略中央に、開口部１０が形成されており、ガスケット本体１２の内部に、補強芯材１８として、ＰＥＴ芯材が配置されており、副芯材１６として、ＳＵＳ芯材が配置されている。そして、陰極側ガスケット１のガスケット本体１２の表面の一部が、被覆材１４により覆われている。なお、以下、補強芯材１８と副芯材１６を、「芯材」と総称する場合がある。
【００３２】
ガスケット本体１２の内部に配置する芯材としては、伸縮度が異なる芯材を用いることが好ましい。例えば、伸縮度が低い副芯材１６（例えば、ＳＵＳ芯材）を陰極側ガスケット１の内周側から外周側に向けて配置させ、伸縮度が高い補強芯材１８（例えば、ＰＥＴ芯材）を陰極側ガスケット１の室枠内部周縁に沿って配置させることが好ましい（図２及び図３参照）。
【００３３】
また、伸縮度が異なる２種以上の芯材を織り込んで陰極側ガスケット１の内部に配置することで、陰極側ガスケット１の優れたシール性を維持しつつ、ガスケット内周側から外周側へ向けてのクリープをより抑制できるため好ましい。例えば、電解槽を組み立てる際に、イオン交換膜を陽極側ガスケットと陰極側ガスケット１で挟持した状態でプレスすることが行われるが、このような場合において陰極側ガスケット１がクリープすることがある。ここで、クリープとは、陰極側ガスケット１に面圧が加わった際、陰極側ガスケット１が伸びることである。通常、陰極側ガスケット１の内周側から外周側へ向けてはガスケット幅が短いため、特に、陰極側ガスケット１はこの方向にクリープしやすい傾向にある。陰極側ガスケット１のクリープが大きいと、陰極側ガスケット１の広がりに追従してイオン交換膜も引き延ばされ、イオン交換膜が破断する恐れがある。
【００３４】
クリープによるイオン交換膜の破断を効果的に防止する観点から、補強芯材１８、副芯材１６は、ガスケット本体１２の内部において、イオン交換膜と接する表面領域の近傍に配置されていることが好ましい。例えば、図２において、補強芯材１８、副芯材１６は、設置した際にイオン交換膜と接する側、つまり、被覆材１４がある側へ（図２の上側へ）中央から寄って形成されていることが好ましい。イオン交換膜を挟んで電解セル同士をプレスする際に、ガスケットが引っ張られ、これに追随してイオン交換膜も引き伸ばされてしまい、場合によってはイオン交換膜が破損することがある。これを防止するために、イオン交換膜と接する側に補強芯材を配置することが好ましい。
【００３５】
また、上面視した状態において、補強芯材１８（ＰＥＴ芯材）と副芯材１６（ＳＵＳ芯材）とは、交互に配置されていることが好ましい。具体的には、補強芯材１８と副芯材１６とが平織りされていることが好ましい。
【００３６】
具体的には、芯材の間隔としては１０〜１００メッシュであることが好ましい。芯材の間隔が狭すぎるとゴムどうしの結合が小さくなるため、ガスケットが芯材を介して剥離することがある。また、広すぎると、ガスケットのクリープが大きくなるため、イオン交換膜が裂けることがある。
【００３７】
補強芯材１８と副芯材１６の配置の好適な一例を、図３を用いて説明する。
補強芯材をガスケット本体の外周側から開口部側に沿って形成し、ガスケット本体の外周に沿って補強芯材１８を配置することが好ましい。また、副芯材１６をガスケット本体の外周に沿って形成し、ガスケット本体の外周側から開口部に沿って副芯材１６を配置することが好ましい。補強芯材１８をこのように配置することによって、図３における上下方向及び左右方向（長手方向及び幅方向）にガスケットが伸縮することを防ぐことができるため好ましい。なお、図示していないが、補強芯材１８と副芯材１６とは平織りになっていることが、強度等の観点から好ましい。
【００３８】
なお、ガスケット本体１２において、その内周端部Ｓから所定長Ｌだけ離れた内部領域には、芯材（補強芯材１８（ＰＥＴ芯材）と副芯材１６（ＳＵＳ芯材））が配置されていない（図２参照）。電解を行う際、内周端部Ｓは電解液と接触するため、この領域はや電解液によって腐食されやすい部位である（図４参照）。そのため、芯材が陰極側ガスケット１の内部に配置されていない領域を設けることで、電解を行う際に、発生する苛性ソーダ等により陰極側ガスケット１が腐蝕しても、その内部に配置されている芯材は表面に露出しないため、陰極側ガスケット１の耐久性を一層向上させることができる。また、陰極側ガスケット１の芯材が表面に露出しないため、イオン交換膜を破損することもない。
【００３９】
所定長Ｌは、陰極側ガスケット１の内周端部Ｓから２．５ｍｍ以上であることが好ましく、２．７ｍｍ以上であることがより好ましく、３ｍｍ以上であることがさらに好ましい。所定長Ｌの下限を上記数値とすることで、電解中の腐食により芯材が陰極側ガスケット１の表面に突き出してイオン交換膜が破損することを一層効果的に防止できる。
【００４０】
また、所定長Ｌは、陰極側ガスケット１の内周端部Ｓから６ｍｍ以下であることが好ましく、５．５ｍｍ以下であることがより好ましく、５ｍｍ以下であることがさらに好ましい。所定長Ｌの上限を上記数値とすることで、強度、耐久性、及びクリープ耐性のバランスを一層向上させることができる。
【００４１】
［形状］
本実施形態の陰極側ガスケット１の形状は、特に限定されず、中央に開口部が形成された、長方形状等の矩形状であることが好ましい。矩形の寸法（縦及び横）は電解槽の大きさ等に依存するが、通常、電解面積である１２００×２４００ｍｍ程度の大きさであり、シールする幅は３５ｍｍ程度である。
【００４２】
陰極側ガスケット１の厚みは、特に限定されないが、２．５〜４．５ｍｍであることが好ましく、より好ましくは２．６〜４．０ｍｍであり、更に好ましくは２．７〜３．３ｍｍである。通常、電解時には陰極側ガスケット１に２０ｋｇ／ｃｍ2程度の面圧がかかるが、陰極側ガスケット１の厚さを上記数値範囲とすることにより、上記面圧がかかったときに、２．５ｍｍ程度の厚さとなるように調整できる。使用時の厚さが２．５ｍｍ程度となることで、電解槽内の液やガスのリークを効果的に防止できる。ガスケット厚みが前記範囲であることにより、プレス時にゴムが変形して、液やガスのリークをより防止することができる。
【００４３】
電解の際に、陰極側ガスケット１が電解槽の外へ滑り出てしまうと、陰極側ガスケット１と電解槽の陰極室枠との間に隙間が生じ、電解液やガスがそこから電解槽の外部へ漏洩する。従来、陰極側ガスケット１のシール性を向上させる目的で、部分的に面圧を高くしたり、陰極側ガスケット１の陰極側の表面に突起形状を設けたりすること等が行われている。しかし、陰極側ガスケット１において、電解液と接する表面は他の部分に比べて締め付け圧力が弱くなる傾向にあり、陰極側ガスケットとイオン交換膜との間に高濃度の苛性ソーダ等が侵入・滞留しやすい傾向にある。これにより、経時的に次亜塩素酸濃度が上昇し、腐食が進行しやすくなる。また、陽極側の塩素と陰極側の苛性ソーダがイオン交換膜内に浸透すると、これらが反応し、イオン交換膜内で塩が析出する。このような塩の析出はイオン交換膜の損傷の原因となり得る。これを防止する目的で、陽極側においては、電解液の循環を良くするとともに塩素ガスの滞留が起きないようにするため、ガスケットを挟む電解槽の周縁部（シール部）と同じ位置に陽極ガスケットを貼ることが好ましく、陰極側においては、苛性ソーダの浸透を防ぐため、陰極側ガスケットの内周端部Ｓを電解槽枠のシール部から電解槽の中へ約５ｍｍ入れて貼ることが好ましい（図４参照）。
【００４４】
［被覆材］
被覆材１４は、ガスケット本体１２の内周端部Ｓから５〜１８ｍｍの範囲にある全表面を覆うことが好ましい（図１及び図２参照）。通常、陽極側ガスケット１において、腐食の起点となり得る可能性があるのは、内周端部Ｓから５〜１８ｍｍの範囲である（図２の符号Ｌ′参照）。部分的な腐食が起こり得るイオン交換膜側の陰極側ガスケット表面を被覆材１４で覆うことにより、電化の際の腐食を一層効果的に防止できる。
【００４５】
図５は、本実施形態に係る陰極側ガスケットの第二実施形態の斜視図を示す。図６は、図５のＸ−Ｘ´線に沿う断面図を示す。図７は第二実施形態の陰極側ガスケットを電解槽に装着した時の上部断面図を示す。第二実施形態は、被覆材１４が、ガスケット本体１２の開口部側にはみ出た飛出部１５を有する点で、第一実施形態とは相違する。それ以外は第一実施形態と同様であるため、主に飛出部１５について説明を行う。
【００４６】
長期間電解を行うと、特に、ガスケット上辺の内周部付近に当接する、イオン交換膜の内部は塩が析出しやすく、これによりイオン交換膜の損傷が引き起こされる。イオン交換膜の損傷は、陽極側からイオン交換膜に浸透した塩素ガスと、陰極側からイオン交換膜に浸透した苛性ソーダとがイオン交換膜の内部で反応して、塩が析出することにより、起こり得る。また、イオン交換膜の内部で塩が析出することにより、イオン交換膜の物理強度が低下するといった問題も起こり得る。このような問題を解消するために、電解槽を組み立てる際に陰極側ガスケット１の装着位置を調整して、できるだけ高いシール性を維持しようとすることが行われているが、未だ十分ではない。そのため、イオン交換膜に塩の析出が発生すると、その他の性能がまだ低下していなくとも、イオン交換膜を交換する必要がある。
【００４７】
被覆材１４が、開口部１０側にはみ出た飛出部１５を有することにより、被覆材１４（及び飛出部１５）は電解セルとイオン交換膜に挟持された状態でセットされる。その結果、陰極側からイオン交換膜内部への苛性ソーダの侵入を防止することでき、イオン交換膜の損傷を防止することができる。
【００４８】
また、従来のサイジングが必要なガスケットに飛出部を形成しても、一緒に飛出部も引っ張らなくてはならず、飛出部に皺がよってしまい、装着後に苛性ソーダの侵入防止効果が得られなくなる。しかし、本実施形態の陰極側ガスケットは、吸湿による伸びが少なく、サイジングが必要ないため、この飛出部１５に皺がよったりすることなく有効に機能し、苛性ソーダの侵入を十分に防止でき、イオン交換膜の損傷を十分に防止することができる。
【００４９】
陰極側ガスケット１の内周全周にわたって被覆材１４を飛び出させることでも、イオン交換膜の損傷を防止できる。しかし、陰極の通電面積が小さくなり、電解電圧が上昇してしまうため、塩素ガスが滞留しやすく、損傷が起きやすいガスケットの上辺のみ、被覆材１４を飛び出させて飛出部１５とすることが好ましい（図５参照）。
【００５０】
飛出部１５のはみ出し幅Ｌ′′は、電解電圧の上昇を抑える観点から、５〜５０ｍｍであることが好ましく、１０〜３０ｍｍであることがより好ましい。例えば、６ｋＡ／ｍ2の電流密度で電解運転した場合には、はみ出し幅Ｌ′′を１０ｍｍとした場合には５ｍＶ、２０ｍｍにした場合には１０ｍＶ、３０ｍｍにした場合には１５ｍＶ、４０ｍｍにした場合には２０ｍＶ、５０ｍｍにした場合には３０ｍＶの電圧上昇が起こり得る。はみ出し幅Ｌ′′を５〜５０ｍｍとすることにより、電解電圧の上昇を最小限とし、確実にイオン交換膜の損傷を防止することができる。
【００５１】
［製造方法］
以下、本実施形態の陰極側ガスケットの製造方法の一例を説明する。
本実施形態の陰極側ガスケットの製造方法としては、
１）生ゴムを得る工程
２）補強芯材（及び副芯材）を編みこんだ芯材を得る工程
３）生ゴムを薄ゴム板に成形する工程
４）２枚の薄ゴム板の間に芯材を挟んで一体化して生ゴムシートを得る工程
５）生ゴムシートを金型でガスケットを得る工程
からなる。
被覆材をガスケット表面に形成させるには、４）工程の後に、接着剤で被覆材を張り付ける方法、又は、５）工程において、生ゴムシートの上に被覆材を積層して、金型で一体化する方法などが挙げられる。
【００５２】
飛出部を形成するには、５）工程において、生ゴムシートの上に被覆材を積層して金型で一体化する際に、ｉ）被覆材をガスケットの開口部側にずらして生ゴム上に積層する方
法、又は、ｉｉ）被覆材とは別に、飛出部のシートをガスケットの開口部側に配置して、生ゴム上に積層する方法により製造できる。その他、５）工程で得られたガスケットの開口部に飛出部のシートを接着させてもよい。
一例として、ガスケット本体１２の材料としてＥＰＤＭを用いる場合について説明する。
【００５３】
１）工程
ＥＰＤＭに、カーボンブラック、加硫剤、酸化防止剤、可塑剤および補強剤等の添加物を混合して、生ゴムを得る。混合方法としては、従来公知の方法を用いることができる。
【００５４】
２）工程
補強芯材１８及び副芯材１６を編み込んだ芯材を準備する。芯材をガスケット本体１２の内部に配置する前に、補強芯材１８及び副芯材１６を脱脂して、これらを接着しておくことが好ましい。あるいは、脱脂後に熱処理を行っても構わない。接着に用いる接着剤としては、補強芯材１８及び副芯材１６の材料に応じて、適宜好適な接着剤を使用することができる。これらの接着剤としては、市販品を使用することもできる。市販品としては、例えば、ロードファーイースト社製の「ケムロック」（商品名）、「シクソン」（商品名）、「メーガム」（商品名）等が挙げられる。
【００５５】
３）工程
生ゴムを回転ロールでカレンダリングして薄ゴム板とする。
【００５６】
４）工程
補強芯材１８及び副芯材１６を編み込んだ芯材を、ガスケット本体１２の内部に配置する。上記した補強芯材１８及び副芯材１６を編み込んだ芯材を、２枚の薄ゴム板で挟みこんで回転ロールに通し、一体化する方法が挙げられる。これにより、芯材（補強芯材１８及び副芯材１６）を内部に配置した短冊状の生ゴム板を得ることができる。
【００５７】
次に、生ゴム板の表面に、被覆材１４であるフッ素樹脂シートを被せる。なお、生ゴム板に対するフッ素樹脂シートの接着性を向上させる目的で、フッ素樹脂シートに表面処理を施すことが好ましい。表面処理の方法は、特に限定されず、従来公知の方法を用いることができる。表面処理の方法としては、例えば、金属ナトリウムのアンモニア溶液（液体アンモニア−金属ナトリウム；１質量％）や金属ナトリウムをナフタリンのテトラヒドロフラン溶液に加えたもの（ナフタリン＋テトラヒドロフラン−金属ナトリウム溶液）に、フッ素樹脂シートを数秒間浸たす化学的エッチング方法；放電等によってイオンを発生させ、これをフッ素樹脂シート表面に当ててエッチングするスパッタエッチング処理；プラズマ処理等が挙げられる。
【００５８】
５）工程
最後に、被覆材１４で覆われた短冊状の生ゴムを、ガスケット金型の４辺に配置して、熱プレスで加硫し、ガスケットを製造する。
【００５９】
なお、所定長Ｌ（図２、図６参照）の長さを調整する方法としては、特に限定されないが、例えば、４）工程で、芯材を薄ゴム板で挟む際に、薄ゴム板中における芯材の位置を制御する方法や、５）工程で、ガスケットの開口部に相当する部位（ガスケットの内周側）の金型に、上記生ゴムを置いて、熱プレスで加硫する方法が挙げられる。
このとき、飛出部の表面に薄いゴムを含む層が形成されてもよい。
【００６０】
飛出部を形成するには、
ｉ）生ゴムシートの上に被覆材を積層して金型で一体化する際に、被覆材をガスケットの
開口部側にずらして生ゴム上に積層する方法、
ｉｉ）生ゴムシートの上に被覆材を積層して金型で一体化する際に、被覆材とは別に、飛出部のシートをガスケットの開口部側に配置して、生ゴム上に積層する方法、や、
ｉｉｉ）５）工程で得られたガスケットの開口部に、飛出部のシートを接着させてもよい。
このとき、飛出部はガスケットの４辺全てに設けてもよく、長辺だけに設けてもよく、片方の長辺だけに設けてもよい。
【００６１】
＜電解槽＞
本実施形態の陰極側ガスケットは、イオン交換膜法に用いる電解槽に用いることができる。具体的には、イオン交換膜と、陽極室を構成する陽極室枠と、陰極室を構成する陰極室枠と、イオン交換膜と陽極室枠との間に配置された陽極側ガスケットと、イオン交換膜と陰極室枠との間に配置された本実施形態の陰極側ガスケットと、を含む電解槽として用いることができる。
【００６２】
本実施形態の陰極側ガスケットは、吸湿による伸びが小さく、サイジング作業が不要となり、ガスケット装着の作業効率を大幅に向上することができる。さらに、イオン交換膜の損傷、破損することも防止できる。そのため、これを用いた電解槽では、長期間ガスケットを交換することなく、電解運転することができ、経済的に優れている。
【００６３】
陽極側ガスケットとしては、補強芯材として平織りしたＰＶＤＦを配置し、被覆材としてＰＴＦＥシートを配置し、かつ、ガスケット本体の先端部を包み込んだ形状で、さらに枠側にはゴムを配置することが好ましい。通常、陽極側ガスケットの陽極側表面は塩素ガスや次亜塩素酸にさらされるため、これらに対する耐食性を備えたＰＶＤＦの補強芯材を用いることが好ましい。また、陽極側ガスケットのガスケット本体のゴム等の腐食を防止するため、ＰＴＦＥシートで接液部を包み込んだ形状（コーティング等）とすることが好ましい。さらに、陽極側ガスケットを貼りつける電解槽のＴｉとＰＴＦＥシートが直接接すると、隙間腐食が起こるため、陽極側ガスケットの電解槽側にはゴムを配置し、陽極側ガスケットを貼りつける電解槽のＴｉで隙間腐食が起きないようにするのが好ましい。
【００６４】
また、電解槽の通電面上部に気液分離室がある場合、上部のシール面幅が、下部や側部のシール面幅よりも広くなるため、陽極側ガスケットの上部にかかる面圧が小さくなる傾向にある。これにより、電解液の漏洩が起こる場合があり得る。この観点から、電解槽の上部に位置する陽極ガスケットの幅を短くし、シート面幅を一定にすることで、４辺の面圧を一定にすることが好ましい。
【００６５】
イオン交換膜としては、特に限定されず、公知のものを用いることができる。例えば、塩化アルカリ等の電気分解により塩素とアルカリを製造する場合、耐熱性及び耐薬品性等に優れるという観点から、含フッ素系イオン交換膜が好ましい。含フッ素系イオン交換膜としては、電解時に発生する陽イオンを選択的に透過する機能を有し、かつイオン交換基を有する含フッ素系重合体を含むもの等が挙げられる。ここでいうイオン交換基を有する含フッ素系重合体とは、イオン交換基、又は、加水分解によりイオン交換基となり得るイオン交換基前駆体、を有する含フッ素系重合体をいう。例えば、フッ素化炭化水素の主鎖からなり、加水分解等によりイオン交換基に変換可能な官能基をペンダント側鎖として有し、かつ溶融加工が可能な重合体等が挙げられる。
【００６６】
陽極室枠及び陰極室枠としては、特に限定されず、公知のものを用いることが出来る。
通常、陽極室枠及び陰極室枠は長方形状であり、ガスケットと当接する周縁部には、ガスケットを貼るシール面が存在しているもの等を使用することができる。
【実施例】
【００６７】
以下の実施例により本実施形態を更に詳しく説明するが、本実施形態は以下の実施例により何ら限定されるものではない。
【００６８】
＜吸湿、乾燥による寸法変化率の測定＞
ガスケットの吸湿及び乾燥による寸法変化を調べるために、次の条件で試験を行った。
（１）吸湿試験
試験前のガスケットの４辺の寸法を測定した後、ガスケットを温度５０℃、湿度８５％の恒温槽に７日間静置した。そして、恒温槽からガスケットを取り出し、すぐにガスケットの４辺の寸法を測定した。試験前と試験後の寸法変化から、吸湿による寸法変化率を評価した。
（２）乾燥試験
試験前のガスケットの４辺の寸法を測定した後、ガスケットを温度５０℃に設定した真空乾燥機に１０日間静置した。そして、真空乾燥機からガスケットを取り出し、すぐにガスケット４辺の寸法を測定した。試験前と試験後の寸法変化から、乾燥による寸法変化率を評価した。
【００６９】
〔実施例１〕
図１及び図２に示す陰極側ガスケットを作製した。
エチレンプロピレンゴム（ＥＰＤＭ；ＪＳＲ社製、商品名「ＥＰ−２４」）からなるゴム生地をカレンダーロール機にて平滑な幅３０ｍｍ、厚さ２ｍｍのシート状に数本圧延し、長さ１２００ｍｍ及び２４００ｍｍに切断した。
【００７０】
このシート状のゴム生地２枚の間に補強芯材を挟み、補強芯材の配置したシート状のゴム板を得た。補強芯材としてはＰＥＴ芯材（ユニプラス社製、ＰＥＴモノフィラメント：０．３５ｍｍφ、２０メッシュ）１８と、副芯材としてＳＵＳ３０４芯材（０．３ｍｍφ、３０メッシュ）１６を用いた。接着材としてケムロック（ロードファーイースト社製）を使用した。
【００７１】
さらに、フッ素樹脂（ポリテトラフルオロエチレン樹脂（ＰＴＦＥ）製シート；日本バルカー社製、商品名「バルフロン」）を含む被覆材１４に金属ナトリウムをナフタレンのテトラヒドロフラン溶液に加えて得られる錯化合物溶液を浸して表面処理を行った。次に、接着剤としてオルガノシロキサンを使用し、周辺端部Ｓからの幅２８ｍｍで、厚み０．１ｍｍのポリテトラフルオロエチレン（ＰＴＦＥ）製シートで、シート状のゴム板に被覆材を貼りつけた。
【００７２】
このシート状ゴム板を金型の４辺に配置させ、型締め状態とした。さらに、加硫温度１６０℃、加硫時間２０分、プレス圧力６８．６ＭＰａ（７０ｋｇｆ／ｃｍ2）で成型を行い、長辺外寸法約２４００ｍｍ、短辺外寸法約１２００ｍｍ、厚み約３．０ｍｍの長方形の額縁状の構造であるガスケットを得た。得られたガスケットの厚みは、３．００ｍｍであった。
【００７３】
このようにして得られた陰極側ガスケットの吸湿・乾燥による寸法変化率の測定結果を、表１に示す。表１に示すように、実施例１のガスケットは、吸湿及び乾燥によって寸法が変化しないことが確認された。
【００７４】
【表１】
0005840549.tif 000002
【００７５】
〔比較例１〕
補強芯材１８としてポリアミド芯材（ユニプラス社製、ナイロン６モノフィラメント；０．３５ｍｍφ、２０メッシュ）を、副芯剤１６としてＳＵＳ３０４芯材（０．３ｍｍφ、３０メッシュ）を用いたこと以外は、実施例１と同様の条件でガスケットを作製した。得られたガスケットの吸湿・乾燥による寸法変化率の測定結果を、表２に示す。表２に示すように、比較例１のガスケットは吸湿及び乾燥によって寸法が変化してしまうことが確認された。
【００７６】
【表２】
0005840549.tif 000003
【００７７】
〔実施例２〕
図５、図６に示す陰極側ガスケットを作製した。フッ素樹脂（ＰＴＦＥ製シート、日本バルカー社製、商品名「バルフロン」）を含む被覆材１４をガスケット本体の開口部上部の長辺から１５ｍｍ飛び出した状態となるよう張り付けたこと以外は実施例１と同様に作製した。なお、得られたガスケットの厚みは、３．００ｍｍであった。
＜電解＞
通電面積２７０ｄｍ2の電解槽（旭化成ケミカルズ社製、型式「３２ＮＣＺ」）の陰極側に陰極側ガスケットを装着した。サイジング作業を行わずに装着可能であったため、電解槽通電面に飛び出したＰＴＦＥ製シートに皺が発生することなく装着することができた。
さらに、イオン交換膜（旭化成ケミカルズ社製、商品名「ＡＣＩＰＬＥＸ（ＴＭ）  Ｆ−６８０１」）とともに２ＭＰａの圧力で締め付けて電解槽を構成し、塩化ナトリウム水溶液の電解を行った。この電解槽を用いて、６０ｋＡ／ｍ2、電解温度８８℃、陰極苛性ソーダ濃度３２質量％、陽極食塩濃度１９５〜２１０ｇ／Ｌ、陽極電槽内圧力４０ｋＰａ、陰極電槽内圧力４４ｋＰａの条件で１年間電解を行った。電解を行った後、イオン交換膜の表面状態を目視にて観察したところ、通電面上部のガスケットとの接触部分には損傷は全く確認されなかった。また、通電面全体にもイオン交換膜の損傷は見られなかった。
【００７８】
〔比較例２〕
陰極側ガスケットにＰＴＦＥ製シートを飛び出させなかったこと以外は、実施例２と同様に作製した。
得られた陰極側ガスケットを、実施例２と同様にして、大型電解槽に装着し、塩化ナトリウム水溶液の電解を１年間行った。電解を行った後、イオン交換膜の表面状態を目視にて観察すると、通電面上部のガスケットとの接触部分に、直径１ｍｍ程度の損傷が多数確認された。
【００７９】
以上より、各実施例の陰極側ガスケットは、吸湿及び乾燥による寸法変化がなく、サイジングなしで装着可能であることが確認された。さらに、ＰＴＦＥを飛び出させることでイオン交換膜の損傷がなく、長期間イオン交換膜が使用可能であることも確認された。
【産業上の利用可能性】
【００８０】
本発明の電解槽用陰極側ガスケットは、塩素とアルカリ金属水酸化物を生産するためのイオン交換膜法アルカリ電解の分野をはじめとする幅広い分野で好適に利用できる。
【符号の説明】
【００８１】
１、２  電解槽用陰極側ガスケット（陰極側ガスケット）
１０  開口部
１２  ガスケット本体
１４  被覆材
１５  飛出部
１６  副芯材（ＳＵＳ芯材）
１８  補強芯材（ＰＥＴ芯材）
３  陰極室枠
４  陽極室枠
５  電解槽用陽極ガスケット（陽極ガスケット）
６  イオン交換膜
Ｓ  内周部
Ａ  陰極側
Ｂ  イオン交換膜
Ｃ  電解槽側
【図１】
0005840549.tif 000004
【図２】
0005840549.tif 000005
【図３】
0005840549.tif 000006
【図４】
0005840549.tif 000007
【図５】
0005840549.tif 000008
【図６】
0005840549.tif 000009
【図７】
0005840549.tif 000010